(57)【特許請求の範囲】
【請求項１】
０．０１〜２．０ｍｍの範囲内に平均粒子径を有する独立した粒形状の活性炭に基づいた吸着剤において、
該吸着剤の総孔隙量の７０％〜８５％が２ｎｍより大きい孔径を有する孔によって形成されること、
該吸着剤が、２．５〜７．５ｎｍの範囲内に平均孔径を有すること、
該吸着剤が、１２５０〜２８００ｍ２／ｇの範囲内のＢＥＴ表面積を有すること、
該吸着剤が、１．０〜３．５ｃｍ３／ｇの範囲内のグルビッチ法によって測定された総孔隙量を有すること、
該吸着剤において、２ｎｍより大きい孔径を有する孔によって形成された細孔表面積のカーボンブラック法による測定結果が、該吸着剤の合計細孔表面積の１０〜５０％の範囲内であること、
該吸着剤が、１２５０〜２１００ｍｇ／ｇの範囲内のヨウ素価を有すること、
該吸着剤が、１５〜６０ミリリットルの範囲内のメチレンブルー値を有すること、
該吸着剤が、３００〜１４００の範囲内の蜜糖数を有すること、
該吸着剤が、５〜５０ニュートンの範囲内の活性炭の粒当たりの破裂強度を有すること、且つ、
該吸着剤が、ＣＥＦＩＣ法によって測定される時に１００％の摩耗抵抗率を有していることを特徴とする吸着剤。
【請求項２】
請求項１記載の活性炭を製造する方法であって、該方法が、炭素質の開始材料を処理する方法において、
炭素質の開始材料が、スルホン化スチレン−ジビニルベンゼンコポリマーを具備すること、
前記開始材料が、最初に、３００〜８５０℃の範囲内の温度で、０．５〜６時間の間炭化され、それに続いて活性化されること、
この活性化が、炭化された開始材料が水蒸気を具備する雰囲気において実行される第１の活性化段階と、それに続いて二酸化炭素を具備する雰囲気において実行される第２の活性化段階とからなる２つの段階で実行されること、
前記第１の活性化段階は、７００〜１３００℃の温度で、５〜２４時間の間実行されること、
第１の活性化段階の雰囲気は、水蒸気からなり、水蒸気の使用量が、水蒸気の他に活性ガスを含まない純水蒸気の量に基づいて２５〜３５０ｍ３／ｈであり、且つ、水蒸気の質量ベースの使用量が、水蒸気で活性化される開始材料の質量に基づいて水として換算した場合、０．０１〜５０リットル／（ｈ・Ｋｇ）であること、
前記第２の活性化段階は、７００〜１３００℃の温度で、１〜１０時間の間で実行されること、且つ、
第２の活性化段階の雰囲気は、二酸化炭素からなり、純二酸化炭素の使用量に基づく二酸化炭素の使用量が、１０〜２５０ｍ３／ｈであり、且つ、二酸化炭素の質量ベースの使用量が、二酸化炭素で活性化される開始材料の質量に基づき且つ活性化条件下で、使用される純気体二酸化炭素の使用量として換算した場合、０．００１〜１００ｍ３／（ｈ・Ｋｇ）であることを特徴とする製造方法。
【発明の詳細な説明】
【技術分野】
【０００１】
本願発明は、吸着技術に関する。特に、本願発明は、メゾ及びマクロ孔隙率を有する活性炭に基づく高性能吸着剤及びその製造方法、さらに吸着性フィルター材料のためのこの高性能吸着剤の使用、食品産業のための（例えば、食料製品の製造及び／若しくは漂白するための）この高性能吸着剤の使用、特に気体又は空気流から有毒物、有害物及び臭気物を吸着するためのこの高性能吸着剤の使用、気体、特に空気、液体、特に水の浄化又は清浄化のためのこの高性能吸着剤の使用、医学分野における応用又はより正確な調剤のための応用における高性能吸着剤の使用、及び、特に気体、液体等のための吸着貯蔵媒体としての使用に関する。
【背景技術】
【０００２】
活性炭は、通常の吸着特性を有するので、吸着剤として最も広く使用されている。環境に対する法的規制及び責任の増大は、活性体の要求を増大させている。
【０００３】
活性炭は、一般的に、炭化（いぶし、焼成等）及びそれに続く炭化化合物の活性化によって得られ、その化合物が経済的に合理的な生産を導くことが望ましい。これは、炭化工程における揮発性物質の離脱及び活性化工程における焼成による重量損失が著しいからである。活性炭の製造に関しては、例えば、非特許文献１を参照。
【０００４】
製造された活性炭の構造−微細に又は粗い多孔状の、堅い、もろい、等−は、開始材料に依存する。通常の開始材料は、ココナッツ殻、木炭及び木材（例えば廃材）泥炭、瀝青炭、ピッチだけでなく、例えば織られた活性炭織布の製造の一部を受け持つ特定の合成樹脂である。
【０００５】
活性炭は、微粉末カーボン、裂炭カーボン、顆粒カーボン、成形カーボン、及び１９７０年代以来の球形のカーボン（「球状カーボン」）等のいろいろな形で使用される。球状活性炭は、ある種の適用に使用可能であり又は必須である粉末カーボン、裂炭カーボン、顆粒カーボン、成形カーボン等のような形状とは異なる多くの利点を有する。それは、易流動性であり、摩耗抵抗であり、又はより埃がでないようにすることであり、堅いことである。球状カーボンは、その特別な形状だけでなく、その高い摩耗抵抗により、特別な適用について大きな要求がある。
【０００６】
球状カーボンは、今日では、多数段階の、多くの費用がかかる効率の悪い方法によって製造されている。最も知られた方法は、歴炭コールタールピッチ及び石油化学工業からの適当なアスファルト残留物から球状物を製造し、それらを溶かさないように酸化し、その後燻して活性化することからなる。例えば、球状カーボンは、複数段の工程において、瀝青から製造される。これら複数段の工程は、大変コスト的に高く、この球状カーボンの高いコストは、球状カーボンの特性を生かせる応用分野での適用を阻害するものであった。
【０００７】
特許文献１は、活性炭球状物を製造する方法を開示する。そこで、ジイソシアナート製品蒸留残留物からなる混合物、球状加工助剤及び必要に応じてさらなる添加物が、易流動性球状物に加工され、それに続いてこの方法で得られた球状物が、炭化され且つそれに続いて活性化される。
【０００８】
さらに、従来技術は、新しい又は使用された硫酸基を具備する鉄交換体を燻し及びその後活性化することによって、又は、硫酸の環境下で鉄交換体前駆体をいぶし、その後活性化することによって球状カーボンを製造すること、及び硫酸基及び硫酸がそれぞれに架橋機能を有することを開示する。そのような工程は、特許文献２，３，４及び５に記載されている。
【先行技術文献】
【特許文献】
【０００９】
【特許文献１】ＷＯ  ９８／０７６５５  Ａ１
【特許文献２】ＤＥ  ４３  ２８  ２１９  Ａ１
【特許文献３】ＤＥ  ４３  ０４  ０２６  Ａ１
【特許文献４】ＤＥ  １９６  ００  ２３７  Ａ１
【特許文献５】ＤＥ  １９６  ２５  ０６９  Ａ１
【非特許文献】
【００１０】
【非特許文献１】Ｈ．ｖ．キエンレ及びＥ．ベダー、活性炭及びその産業的利用、エンケ出版、シュタットガルト、１９８０
【発明の概要】
【発明が解決しようとする課題】
【００１１】
しかしながら、多くの応用性があり、そこで、それは、幾何学的配置又はより正確な決定的に重要な活性炭の外部形状だけでなく、その孔隙率、特に総孔隙量及び吸着能力であり、孔の分散、例えば総孔隙量に対する小、メゾ及びマクロ孔の分率である。
【００１２】
食品産業、所定の吸着材料の製造（例えばＮＢＣ防護衣服等）、気体又は空気流からの有毒、有害及び臭気物の吸着、特に空気のような気体及び液体の浄化又は清浄化、医療産業又はより正確な調剤のための応用、気体や液体等の吸着保存における利用のために、特に活性炭の高いメゾ及びマクロ孔隙率、例えば最初に述べた応用に関する高い総孔隙量と結合する高いメゾ及びマクロ孔隙量分率を要求する多くの応用がある。
【００１３】
事実、従来技術からこの目的のために知られている活性炭は、所定の量のメゾ及びマクロ孔隙率を有するが、すべての場合で不十分である。さらに、上昇する孔隙率は、機械的安定性又はより正確な摩耗抵抗において、望ましくない、場合によって受容不可能な減少を伴うことが知られている。また、メゾ及びマクロ孔隙率によって説明される総孔隙量の分率及び絶対孔隙量のいずれも、すべての応用に関して適当な性能及び／若しくは適当な浸漬能力（例えば金属又は金属塩で浸漬させること）を確保するのに十分ではない。
【００１４】
それゆえに、本願発明の目的は、活性炭に基づいて、特に上述した応用分野に最適であり、且つ従来技術の上述した不具合を実質的に回避し、又は回復することのできる高性能吸着剤を提供することである。さらに、本願発明によって提供された吸着剤は、高いメゾ及びマクロ孔隙率、たとえば総孔隙量に対する高いメゾ及びマクロ孔隙率分率を有すると同時に、良好な機械的安定性、摩擦及び破壊に対する高い安定性を有するものである。
【課題を解決するための手段】
【００１５】
尚、本願発明に関して、「ミクロポア」は、２ｎｍ以下の孔径を有する孔を示すものであり、「メゾポア」は、２ｎｍより大きく５０ｎｍ以下の範囲内の孔径を有する孔を示すものであり、「マクロポア」は、５０ｎｍよい大きい孔径を有する孔を示すものである。
ミクロポア：孔径micropores≧２ｎｍ
メゾポア：２ｎｍ＜孔径mesopores≦５０ｎｍ
マクロポア：  孔径macropres＞５０ｎｍ
【００１６】
上述した課題を解決するために、本願発明の第１の様相によれば、本願発明は、特に請求項１による球形状である活性炭の分離した粒状である活性炭に基づいた高性能吸着剤を提供する。さらに、本願発明の高性能吸着剤の利益的な具体例は、対応する従属請求項の主題である。
【００１７】
本願発明の第２の様相によれば、本願発明は、対応する方法請求項で定義されるように、本願発明による高性能吸着剤を製造する方法を提供する。
【００１８】
本願発明の第３の様相によれば、本願発明は、対応する使用請求項で定義されるように、本願発明による高性能吸着剤の使用を提供する。
【００１９】
したがって、本願発明の第１の様相によれば、下記するパラメータによって特徴付けられる特に球状である活性炭の分離した粒状である活性炭に基づいた高性能吸着剤を提供される：
・  前記高性能吸着剤の総孔隙量の少なくとも５５％を有する２ｎｍより大きい孔径を有する孔によって形成される孔隙量分率（例えば、メゾ及びマクロ孔隙量分率）（このパラメータは、総孔隙量に関して外側孔隙量の分率として交換可能に参照される）。
・  ２．５ｎｍより大きい平均孔径の寸法。
・  少なくとも１２５０ｍ２／ｇのＢＥＴ表面積。
【００２０】
本願発明の高性能吸着剤、より正確には活性炭は、上述した特性、より正確にはパラメータ、特に高いメゾ及びマクロ孔隙量分率（例えば、２ｎｍより大きい孔径を有する孔による高い孔隙量分率）に加えて、特に大きな総孔隙量と同時に大きなＢＥＴ表面積について注目に値する。
【００２１】
下記するものにおいて示されるように、本願発明の高性能吸着剤の機械的強度、特に摩耗抵抗及び破裂抵抗、より正確には圧縮強度は、（従来技術の比較可能な高い孔隙量活性炭に対して）、高い総間隙量にもかかわらず極端に高いので、本願発明の高性能吸着剤、より正確には活性炭は、大きな機械的負荷にさらされる場所での応用に関して最適である。
【００２２】
上記及び下記されるパラメータ指標のすべてに関して、列挙された限定、特に上限及び下限が含まれ、例えば、値に関するすべての記載は、それぞれの場合に特別に述べられたものを除いて、それぞれの限定を含むものとして理解されるべきであることを述べておく。さらに、それぞれの場合、特に応用例に関して、必要に応じて本願発明の範囲を逸脱することなく述べられた限定から少し離れる場合もあることを述べておく。
【００２３】
上記及び下記されるパラメータは、標準化され又は明確に指摘された測定方法を使用して、又は、その技術分野における通常の技術を有する者にとってそれ自体類似する測定方法を使用して決定される。
【００２４】
孔隙率、特に上述されたメゾ及びマクロ孔隙量分率（例えば、２ｎｍより大きい孔径を有する孔によって特徴づけられる高性能吸着剤の総孔隙量分率）の特徴に関するパラメータデータは、それぞれ測定された活性炭の窒素等温線から導かれる。
【００２５】
平均孔径の測定は、それぞれの窒素等温線に基づいて同様に測定される。
【００２６】
特定の表面積を測定するＢＥＴ法は、原則的に、その技術分野における通常の知識を有する者にとって公知であるので、これに関してさらに細かく説明しない。ＢＥＴ表面積データのすべては、ＡＳＴＭ  Ｄ６５５６−０４測定法に基づいている。本願発明は、０．０５〜０．１の部分圧力範囲ｐ／ｐ０において、マルチポイントＢＥＴ（ＭＰ−ＢＥＴ）法を使用する。
【００２７】
ＢＥＴ表面積の測定に関する詳細、正確にはＢＥＴ法に関して、上述したＡＳＴＭ  Ｄ６５５６−０４基準と、ロンプケミエレクシコン、第１０版、ゲオルグ論文出版、シュタットガルト／ニューヨーク、表題：「ＢＥＴ法」と、そこに含まれる引用文献と、ヴィンナッカー−クヒラー（第３版）、第７巻、第９９頁ｆｆ及びＺまで、Ａｎａｌ、Ｃｈｅｍ．２３８，第１８７頁〜１９３頁（１９６８）を参照のこと。
【００２８】
上述且つ以下に特定されるように、本願発明の高性能吸着剤の特別な特徴は、それらが、グルビッチ法によって測定されたような大変大きな総孔隙量を有し、メゾ及びマクロ孔隙量分率（いわゆる２ｎｍより大きい孔径を有する孔による孔隙量分率である）が、総孔隙量の少なくとも５５％と大変高い吸着剤において、大変大きな吸着能力を提供することである。
【００２９】
総孔隙量のグルビッチ測定法は、その技術分野における通常の知識を有する者にとってよく知られた測定法である。総孔隙量のグルビッチ測定法の関する詳細は、例えばＬ．グルビッチ（１９１５）、Ｊ．物理化学協会、ロシア、４７，８０５，及びＳ．ローエル他、多孔性個体及び粉末の特性：表面積孔サイズ及び密度、クルヴェールアカデミー出版、商品科学シリーズ、第１１１頁以降を参照すること。
【００３０】
本願発明の高性能吸着剤のグルビッチ測定法によって測定された総孔隙量は、少なくとも０．８ｃｍ３／ｇ、特に少なくとも１．０ｃｍ３／ｇ、好ましくは１．２ｃｍ３／ｇであり、且つ２．０ｃｍ３／ｇまで、特に２．５ｃｍ３／ｇ、好ましくは３．０ｃｍ３／ｇ、より好ましくは３．５ｃｍ３／ｇまでの値を得ることができる。
【００３１】
本願発明の高性能吸着剤のグルビッチ測定法によって測定された総孔隙量は、０．８〜３．５ｃｍ３／ｇの範囲内であり、特に１．０〜３．５ｃｍ３／ｇの範囲内であり、好ましくは１．２〜３．２ｃｍ３／ｇの範囲内である。
【００３２】
そのような高いメゾ及びマクロ孔隙率によって、本願発明の高性能吸着剤のメゾ及びマクロ孔隙量（言い換えると、２ｎｍより大きい孔径を有する孔によって形成された孔隙量）は、２ｎｍより大きい孔径を有する孔によって形成された本願発明の高性能吸着剤のカーボンブラック法による孔隙量（言い換えると、メゾ及びマクロ孔隙量）が、０．４〜３．３ｃｍ３／ｇの範囲内、特に０．８〜３．２ｃｍ３／ｇの範囲内、好ましくは１．０〜３．１ｃｍ３／ｇの範囲内、より好ましくは１．２〜３．０ｃｍ３／ｇの範囲内、最も好ましくは１．２〜２．８ｃｍ３／ｇの範囲内であることにおいて相対的に高いものである。２ｎｍより大きい孔径を有する孔によって形成された孔隙量は、「外側孔隙量」とほとんど同じ意味で用いられる。
【００３３】
本願発明の高性能吸着剤の総孔隙量の少なくとも６０％、特に少なくとも６５％、好ましくは少なくとも７０％、より好ましくは少なくとも７５％、最も好ましくは少なくとも８０％が、２ｎｍより大きい孔径を有する孔によって（言い換えると、メゾ及びマクロ孔隙量によって）形成される。
【００３４】
本願発明の高性能吸着剤の総孔隙量の５５％〜９５％、特に６０％〜９５％、好ましくは６５％〜９０％、より好ましくは７０％〜８５％は、２ｎｍより大きい孔径を有する孔の孔隙量によって形成される。上述した割合は、いわゆる外部孔隙量の分率による本願発明の高性能吸着剤の合計孔隙量の上記割合と一致する（すなわち、２ｎｍより大きい孔径を有する孔によって形成される孔隙量）。  
【００３５】
測定に関するカーボンブラック法は、その技術分野における通常の技術を有するものにとって当然公知（P/P0率の記入及び突き合わせを含む対応する分析として）であるので、この件についての詳細な説明は不要であると思う。カーボンブラック法のさらなる説明について、孔表面積及び孔隙量については、アメリカ化学協会のゴム部門の会合に提出されたR.W. Magee、窒素吸着によるカーボンブラックの外部表面積の評価、１９９４年１０月及びそれに引用された例：Quantachrome Instruments, AUTOSORB-1, AS1 WinVersion 1.50, Operation Manual, OM,  05061, Quantachrom Instruments 2004, Florida, USA, Page 71 ff が参照されるべきである。
【００３６】
本願発明の高性能吸着剤のメゾ−及びマクロ孔隙率によれば、平均孔径の測定値は、少なくとも３ｎｍ、特に少なくとも３．５ｎｍ、好ましくは少なくとも４ｎｍと、相対的に高いものである。
【００３７】
一般的に、本願発明の高性能吸着剤の平均孔径の測定値は、２．５ｎｍ〜７．５ｎｍの範囲内であり、特に３ｎｍ〜７．５ｎｍの範囲内であり、好ましくは３．５ｎｍ〜７ｎｍの範囲内であり、より好ましくは４ｎｍ〜６．５ｎｍの範囲内である。
【００３８】
上述したように、ＢＥＴ表面積が相対的に大きいこと、それが少なくとも１２５０ｍ２／ｇであること、好ましくは少なくとも１４００ｍ２／ｇであること、より好ましくは少なくとも１５００ｍ２／ｇであること、最も好ましくは少なくとも１６００ｍ２／ｇであることが、本願発明の高性能吸着剤のさらに特別な特徴である。
【００３９】
通常、本願発明の高性能吸着剤のＢＥＴ表面積は、１２５０〜２８００ｍ２／ｇの範囲内、特には１４００〜２５００ｍ２／ｇの範囲内、好ましくは１５００〜２３００ｍ２／ｇの範囲内、より好ましくは１６００〜２１００ｍ２／ｇの範囲内である。
【００４０】
本願発明の高性能吸着剤のカーボンブラック法外部孔表面積（いわゆる２０オングストロームより大きい孔径を有する孔によって形成される孔表面積である）は、高いメゾ−及びマクロ孔分率により比較的大きく、且つ一般的に２００〜１０００ｍ２／ｇの範囲内、特に２５０〜９５０ｍ２／ｇの範囲内、好ましくは３５０〜９００ｍ２／ｇの範囲内、より好ましくは４００〜８５０ｍ２／ｇの範囲内である。
【００４１】
通常、本願発明の高性能吸着剤のカーボンブラック法による外部孔表面積（いわゆる、２ｎｍより大きい孔径を有する孔によって形成された孔表面積）は、本願発明の高性能吸着剤の総孔表面積の３０％まで、特に４０％まで、好ましくは５０％までを形成する。
【００４２】
特に、本願発明の高性能吸着剤のカーボンブラック法による外部孔表面積（いわゆる、２ｎｍより大きい孔径を有する孔によって形成された孔表面積）は、本願発明の高性能吸着剤の総孔表面積の１０％〜５０％、特に１５％〜４５％、好ましくは２０％〜４０％を形成する。
【００４３】
さらに、本願発明の高性能吸着剤は、極端に高いブタン吸着性を有すると同時に、極端に高いヨウ素価を有し、その事実が、吸着するべき広い範囲の材料に関して非常の優れた吸着特性を有することを示している。
【００４４】
本願発明の高性能吸着剤のASTM D5742-95/00ブタン吸着性は、通常、少なくとも３０％であり、特に少なくとも３５％であり、好ましくは４０％である。本願発明の高性能吸着剤は、３０％〜８０％の範囲内、特に３５％〜７５％の範囲内、好ましくは４０％〜７０％の範囲内のASTM D5742-95/00ブタン吸着性を有する。
【００４５】
本願発明の高性能吸着剤のASTM D4607-94/99ヨウ素価は、少なくとも１２５０ｍｇ／ｇであり、特に少なくとも１３００ｍｇ／ｇであり、好ましくは少なくとも１３５０ｍｇ／ｇである。本願発明の高性能吸着剤は、１２５０〜２１００ｍｇ／ｇの範囲内、特に１３００〜２０００ｍｇ／ｇの範囲内、好ましくは１３５０〜１９００ｍｇ／ｇの範囲内のASTM D4607-94/99ヨウ素価を有する。ヨウ素価は、著しく大きなミクロ細孔によって提供される適切な表面積の測定値として採用することができるので、本願発明の高性能吸着剤のヨウ素価の上述した値は、本願発明の高性能吸着剤が、同時に高いミクロ間隙率を有することを示すものである。
【００４６】
それらの高いメゾ−及びマクロ間隙率によれば、本願発明の高性能吸着剤は、メゾ−及びマクロ細孔によって卓越して提供される適切な表面積の測定値として採用可能な同時に高いメチレンブルー及び糖蜜吸着数を有する。吸着剤の定義された量によって吸着されるメチレンブルーの量を示すメチレンブルー数又はメチレンブルー吸着性（いわゆる乾燥又は粉末状の吸着剤の定義された量によって脱色されたメチレンブルー標準溶液のミリリットル数である）は、より大きなミクロ細孔及びより小さいメゾ細孔に関連し、メチレンブルーと大きさにおいて同等である分子に関して、本願発明の高性能吸着剤の吸着能力の指標を与える。これと比較して、前記糖蜜数は、メゾ細孔及びマクロ細孔の測定値と見なすことができるものであり、標準糖蜜溶液を脱色するために要求される吸着剤の量を指摘するので、糖蜜数は、糖蜜（一般的に砂糖大根糖蜜）と大きさにおいて同等である分子に関して、本願発明の高性能吸着剤の吸着能力の指標を与える。そのため、メチレンブルー及び糖蜜数は、本願発明の高性能吸着剤のメゾ−及びマクロ間隙率の測定値と見なすことができる。
【００４７】
下記するCEFIC（コンシール  ユーロピエン  デス  フェデレーション  デス  インダストリエ  キミッケス、ルイス通り２５０，Bte  71，B- 1050ブリュッセル、１９８６年１１月、化学工業連盟のヨーロッパ会議、活性炭のためのテスト法、第２．４項「メチレンブルー値｝、２７／２８頁）の方法によって測定された本願発明の高性能吸着剤のメチレンブルー値は、少なくとも１５ｍｌであり、特に少なくとも１７ｍｌであり、好ましくは少なくとも１９ｍｌであり、且つ１５〜６０ｍｌの範囲内であり、特に１７〜５０ｍｌの範囲内であり、好ましくは１９〜４５ｍｌの範囲内である。
【００４８】
上述したＣＥＦＩＣ法によるメチレンブルー値は、０．１ｇの乾燥及び粉末状の活性炭によって脱色されるメチレンブルーの標準溶液のｍｌ数として定義される。この方法を実行するには、摺り合わせ栓、フィルタ及び下記のように調合されたメチレンブルー標準溶液とを有するガラス容器が必要である。その調合は、１２００ｍｇの純粋メチレンブルー染料（ＤＡＢＶＩ［German Pharmacopeia, 第６編］又は同等の製品に対してメチレンブルー約１．５ｇに対応）が、１０００ｍｌのメスフラスコの水に溶解され、その溶液は数時間又は一昼夜放置される。その強さをチェックするために、５．０ｍｌの溶液が、メスフラスコ内で１．０１に０．２５％（容積分率）の酢酸で希釈され、その後、吸収度が、６２０ｎｍ及び１ｃｍ通路長で測定され、０．８４０±０．０１０となるように調整される。もし吸収度が高い場合は、計算された量の水で希釈し、もし低い場合は、溶液を廃棄し、新しくする。サンプル調合によって、粒状活性炭形状の高性能吸着剤は、粉砕され（＜０．１ｍｍ）且つ１５０℃で一定量まで乾燥される。正確に０．１ｇの粒状活性炭が、２５ｍｌ（５ｍｌ）のメチレンブルー標準水溶液と磨りガラスフラスコ内で結合される（先行試験が実行され、５ｍｌの添加剤を有する２５ｍｌのメチレンブルー標準溶液の初期添加剤を使用するべきか、１ｍｌの添加剤を有する５ｍｌのメチレンブルー標準溶液の初期添加剤を使用するべきかが判断される）。フラスコは、脱色が生じるまで振られる。そして、さらに５ｍｌ（１ｍｌ）のメチレンブルー標準溶液が添加され、脱色点までフラスコが振られる。メチレンブルー標準溶液は、５ｍｌの量（１ｍｌの量）で繰り返して添加され、脱色が５分以内で生じるまで繰り返される。サンプルによって脱色されるテスト溶液の全体量が記録される。テストは、得られた結果が確定するまで繰り返される。ちょうど脱色されたｍｌ単位のメチレンブルー標準溶液の量が、高性能吸着剤のメチレンブルー値となる。これについて、メチレンブルー染料は、熱感応性であるので、乾燥させる必要がなく、むしろ水含有量が純粋に計算によって補正されるべきであることに注意しなければならない。
【００４９】
無次元糖蜜数は、原則的に、Ｎｏｒｉｔ法（Norit N. V., Amersfoort, Netherlands, Norit Standard Method NSTM 2.19 「糖蜜数（ヨーロッパ）」）を実行するかＰＡＣＳ法（PACS=Professional Analytical and Consulting Services Inc., Coraopolis Pennsylvania, USA)を実行するかのいずれかによって測定される。本願発明に関して、糖蜜数の値は、ＰＡＣＳ法を実行することによって測定される。これによって、本願発明の高性能吸着剤のＰＡＣＳ法による糖蜜数は、少なくとも３００であり、特に少なくとも３５０であり、好ましくは少なくとも４００であり、且つ３００〜１４００の範囲内であり、特に３５０〜１３００の範囲内であり、好ましくは４００〜１２５０の範囲内であり、最も好ましくは７００〜１２００の範囲内である。
【００５０】
Ｎｏｒｉｔ法を実行するかＰＡＣＳ法を実行するかのいずれかによって、糖蜜数は、標準糖蜜溶液を脱色するために必要な活性炭に基づく粉末状高性能吸着剤の量を測定することによって決定される。測定は、光度測定的に達成され、標準糖蜜溶液は、２４５及び／若しくは３５０の糖蜜数を有する標準化された活性炭に対して標準化される。これに関するさらなる詳細は、２つの上述された規定の方法を参照することによってなされる。
【００５１】
それらの高い孔隙率、特にメゾ及びマクロ孔隙率にもかかわらず、本願発明の高性能吸着剤は、圧縮又は破裂強度（重量負荷に対する抵抗）及び極端に高い摩耗抵抗を有する。
【００５２】
これによって、活性炭の粒当たり、特に活性炭の球状体当たりの前記圧縮又は破裂強度（重量負荷に対する抵抗）は、少なくとも５Ｎ、特に少なくとも１０Ｎ、好ましくは少なくとも１５Ｎである。通常、活性炭の粒当たり、特に活性炭の球状体当たりの圧縮又は破裂強度（重量負荷に対する抵抗）は、５〜５０Ｎの範囲内、特には１０〜４５Ｎの範囲内、好ましくは１５〜４０Ｎの範囲内である。
【００５３】
上述したように、本願発明の高性能吸着剤の摩耗抵抗は、ＣＥＦＩＣ（（コンシール ユーロピエン デス フェデレーション デス インダストリエ キミッケス、ルイス通り２５０，Bte 71，B- 1050ブリュッセル、１９８６年１１月、化学工業連盟のヨーロッパ会議、活性炭のためのテスト法、第２．４項「メチレンブルー値｝、２７／２８頁）の方法によって測定された摩耗抵抗率が、常に１００％又は事実上１００％であるように、極端に高いものである。同様に、ＡＳＴＭ Ｄ３８０２によって測定される場合、１００％又は実質的に１００％の本願発明の高性能吸着剤の摩耗抵抗率が、常に得られるものである。
【００５４】
このため、出願人は、このＣＥＦＩＣ法の延長線上にある改良させたテスト法を発展させ、より意味のある値を得ることができるようになった。その改良された測定方法は、実際の使用状態に近い条件下で剥離又は摩耗に対するサンプル、詳しくは高性能吸着剤の抵抗のシミュレーションを提供する。この目的のために、前記サンプルは、タングステンカーバイドボールが充填された水平揺動粉砕カップ内に所定時間、標準化された状態で晒される。この目的のために採用された条件は、２００ｇのサンプルが、循環空気乾燥キャビネット（型名：Heraeous UT 6060 Kendro GmbH, Hanau製)において、１２０℃±２℃で１時間乾燥され、その後、室温まで乾燥剤で覆われた乾燥機内でクールダウンされる。５０ｇの乾燥されたサンプルが、分析ふるいを備えたふるい機（例えば、型名：ＡＳ２００、Retsch GmbH, Hanau製）によって、分析ふるいによって１０分間、１．２ｍｍの揺れ量で、移動しふるいにかけられる（例えば、メッシュサイズ：０．３１５ｍｍ、直径：２００ｍｍ、高さ５０ｍｍの分析ふるい）。標準よりも小さい粒は排除される。５ｍｌの通常粒は、ＤＩＮ  ＩＳＯ  ３８４（容量：１０ｍｌ、高さ：９０ｍｍ）に対する１０ｍｌの目盛り付シリンダに充填され、その重量は、化学天秤（型名：ＢＰ１２１Ｓ、Sartorius AG製、計量範囲：１２０ｇ、精度：Ｅ２、判読率：０．１ｍｇ）を使用して、磨りガラス蓋を有する計量グラス（容積：１５ｍｌ、直径：３５ｍｍ、高さ：３０ｍｍ）によって０．１ｍｇ単位で正確に測定される。計量されたサンプルは、ねじ込みクロージャーを有する２５ｍｌ粉砕カップ（容積：２５ｍｌ、直径：３０ｍｍ、長さ６５ｍｍ、材質：ステンレス鋼）内に、２０ｍｍの直径を有するタングステンカーバイド粉砕ボールと共に配置され、それから、摩耗テストが、揺動ミル（型名：ＭＭ３０１、Retsch GmbH, Haan製、揺動カップ付揺動ミル）によって実行される。尚、揺動カップは、水平方向に１分間、揺動ミルの１０Hzの周波数で揺れ、粉砕ボールがサンプルに衝突して摩耗を生じさせる。その後、サンプルは、ふるい機によって、上述した分析ふるいによって５分間１．２ｍｍの揺れ量でふるいにかけられ、標準より小さい粒が排除され、通常の粒は、関連したサンプル（例えば、０．３１５ｍｍより大きい通常の粒）の粒分布によって、蓋を有する計量グラス内に０．１ｍｇ毎に正確に計り直される。摩耗硬度は、下記する数式によって、％表示で容積分率として計算される。摩耗硬度［％］＝（１００×計り直し重量［ｇ］／原重量［ｇ］。
【００５５】
上述したＣＥＦＩＣ標準を改良することによって本出願人によって改良されたこの測定方法によれば、本願発明の高性能吸着剤の摩耗抵抗率は、少なくとも７５％であり、特に少なくとも８０％であり、好ましくは少なくとも８５％、より好ましくは少なくとも９０％であり、最も好ましくは少なくとも９５％である。
【００５６】
上述したように、それらが、ある程度のミクロ孔隙率を有し、且つそれによる所定のミクロ孔表面積（例えば、２ｎｍ以下の孔径を有する孔によって形成される表面積）を有することが、本願発明の高性能吸着剤のさらに特別な特色である。２ｎｍ以下の孔径を有する孔によって形成される本願発明の高性能吸着剤のカーボンブラック法によるミクロ孔表面積は、少なくとも１０００ｍ２／ｇであり、特に少なくとも１１００ｍ２／ｇであり、好ましくは少なくとも１２００ｍ２／ｇであり、且つ、１０００〜１８００ｍ２／ｇの範囲内であり、特に１１００〜１６００ｍ２／ｇの範囲内であり、好ましくは１２００〜１５００ｍ２／ｇの範囲内である。
【００５７】
２ｎｍ以下の孔径を有する孔によって形成される本願発明の高性能吸着剤のカーボンブラック法によるミクロ孔表面積は、本願発明の高性能吸着剤の総孔表面積の少なくとも３０％であり、特に少なくとも４０％であり、好ましくは少なくとも５０％である。特に、２ｎｍ以下の孔径を有する孔によって形成される本願発明の高性能吸着剤のカーボンブラック法によるミクロ孔表面積は、本願発明の高性能吸着剤の総孔表面積の５０％〜９０％の範囲内であり、特に５５％〜８５％の範囲内であり、好ましくは６０％〜８０％の範囲内である。
【００５８】
異なる分圧ｐ／ｐ０での本願発明の高性能吸着剤の重量及び容積に基づく容量Ｖads（Ｎ２）は、非常の大きい。
【００５９】
０．２５の分圧ｐ／ｐ０で測定された本願発明の高性能吸着剤の重量に基づいて吸着された窒素（Ｎ２）量Ｖads(wt)は、少なくとも３００ｃｍ３／ｇであり、特に少なくとも３５０ｃｍ３／ｇであり、好ましくは少なくとも３７５ｃｍ３／ｇであり、且つ、特に３００〜８００ｃｍ３／ｇの範囲内であり、好ましくは３５０〜７００ｃｍ３／ｇであり、より好ましくは３７５〜６５０ｃｍ３／ｇの範囲内である。
【００６０】
０．２５の分圧ｐ／ｐ０で測定された本願発明の高性能吸着剤の容積に基づいて吸着された窒素（Ｎ２）量Ｖads（vol）は、少なくとも７５ｃｍ３／ｃｍ３であり、特に少なくとも１００ｃｍ３／ｃｍ３であり、且つ、特に７５〜３００ｃｍ３／ｃｍ３の範囲内であり、好ましくは８０〜２７５ｃｍ３／ｃｍ３の範囲内であり、より好ましくは９０〜２５０ｃｍ３／ｃｍ３の範囲内である。
【００６１】
０．９９５の分圧ｐ／ｐ０で測定された本願発明の高性能吸着剤の重量に基づいて吸着された窒素（Ｎ２）量Ｖads(wt)は、少なくとも４００ｃｍ３／ｇであり、特に少なくとも４５０ｃｍ３／ｇであり、且つ、特に４００〜２３００ｃｍ３／ｇの範囲内であり、好ましくは４５０〜２２００ｃｍ３／ｇであり、より好ましくは７５０〜２１００ｃｍ３／ｇの範囲内である。
【００６２】
０．９９５の分圧ｐ／ｐ０で測定された本願発明の高性能吸着剤の容積に基づいて吸着された窒素（Ｎ２）量Ｖads（vol）は、少なくとも２００ｃｍ３／ｃｍ３であり、特に少なくとも２５０ｃｍ３／ｃｍ３であり、且つ、特に２００〜５００ｃｍ３／ｃｍ３の範囲内であり、好ましくは２５０〜４００ｃｍ３／ｃｍ３の範囲内であり、より好ましくは２７５〜３８０ｃｍ３／ｃｍ３の範囲内である。
【００６３】
本願発明の高性能吸着剤は、ＡＳＴＭ  Ｄ２８６２−９７／０４で測定された中央傾向粒子径のその測定値が、０．０１〜２．０ｍｍの範囲内、特に０．０１〜１．０ｍｍの範囲内、好ましくは０．０５〜０．９ｍｍの範囲内、より好ましくは０．１〜０．８ｍｍの範囲内、最も好ましくは０．１５〜０．７ｍｍの範囲内である粒状、特に球形状活性炭に基づいている。
【００６４】
ＡＳＴＭ  Ｄ２８６６−９４／０４で測定された本願発明の高性能吸着剤の灰含有量は、約１％であり、特に約０．８％であり、特に約０．６％であり、より好ましくは約０．５％である。
【００６５】
本願発明の高性能吸着剤のＡＳＴＭ  Ｄ２８６７−０４−０４で測定された水分含有量は、約１％であり、特に約０．５％であり、好ましくは約０．２％である。
【００６６】
本願発目の高性能吸着剤は、ＡＳＴＭ  Ｂ５２７−９３／００で測定された１５０〜７５０ｇ／リットルの範囲内、特に１７５〜６５０ｇ／リットル、好ましくは２００〜６００ｇ／リットルの嵩密度を有する。
【図面の簡単な説明】
【００６７】
【図１】活性炭Ｉについての相対圧力に対する窒素吸着量を示した窒素等温線である。
【図２】活性炭ＩＩについての相対圧力に対する窒素吸着量を示した窒素等温線である。
【発明を実施するための形態】
【００６８】
本願発明の第１の様相によれば、本願発明は、下記するパラメータによって特徴づけられる活性炭の独立した粒の形状、特に球形状の活性炭に基づく高性能吸着剤を提供する。
・  高性能吸着剤の総孔隙量の少なくとも５５％からなる２ｎｍより大きい孔径を有する孔によって形成される孔隙量分率、
・  ２．５ｎｍより大きい平均孔径の測定値、
・  少なくとも１２５０ｍ２／ｇのＢＥＴ表面積、
・  少なくとも１５ｍｌのメチレンブルー値、
・  少なくとも３００の糖蜜数。
【００６９】
本願発明の第２の様相によって、本願発明は、さらに本願発明による高性能吸着剤を製造するための本願発明の方法を提供する。本願発明のこの様相によれば、本願発明は、活性炭に基づく上述した活性炭を製造する方法を提供し、その方法は、最初に炭化されその後に活性化される炭素質の初期材料を具備するものであり、前記活性化が２つの段階で実行され、炭化された開始材料が、最初に水蒸気を具備する雰囲気で活性化される第１の活性化段階が実施され、その後二酸化炭素を具備する雰囲気で活性化される第２の活性化段階が実施される。
【００７０】
本願発明の高性能吸着剤は、好ましくは粒状、より好ましくは球形状のスルホン酸スチレン−ジビニルベンゼンコポリマー、特にスルホン酸ジビニルベンゼン架橋ポリスチレン等の炭素質の開始材料を使用して製造される。本願発明の高性能吸着剤を製造するための開始材料として使用されるスルホン酸スチレン−ジビニルベンゼンコポリマーのジビニルベンゼン含有量は、スチレン−ジビニルベンゼンコポリマーに基づいて１〜２０重量％の範囲内、特に１〜１５重量％の範囲内、好ましくは２〜１０重量％であることが望ましい。前記開始コポリマーは、原則的に、ゲルタイプ又は前記マクロ孔質タイプから選択される。スルホン酸開始材料が使用される場合、スルホン化は、そのままの状態（特に炭化の前及び／若しくはその間）で、その技術分野における通常の技術を有するものにとって公知である方法を使用して、好ましくは硫酸及び／若しく発煙硫酸及び／若しくはＳＯ３によって実行される。これは、その技術分野における通常の技術を有するものにとって同様のものである（最初に記載された従来技術参照）。特に有効であることが証明された開始材料は、ゲル形状又はマクロ孔質タイプの対応するイオン交換樹脂、又はすでにスルホン化されたイオン交換樹脂の対応するスルホン化前駆物質である。
【００７１】
前記炭化（焼結又は燻しと同義語として知られている）は、炭素質開始ポリマーを炭素に変換する。言い換えると、炭素質開始材料は炭化される。硫酸基を具備するスチレン及びジビニルベンゼンに基づく上述した有機ポリマー粒状物、特にポリマー球状物の炭化は、炭化の間、フリーラジカル及びこれによる架橋として、熱分解残留物（＝炭素）がない状態なしに、硫酸基を分離する。一般的に、炭化は、不活性雰囲気（例えば窒素）、又はほとんど少しの酸化物雰囲気下で実行される。特に比較的高温（例えば５００℃〜６００℃の範囲内）で実行されるならば、炭化の不活性雰囲気が、少量の酸素と、特に空気（例えば１〜５％）の形で混合されることは同様に有益であるので、炭化されたポリマー駆体の酸化が効果的であり、それに続く活性化が容易になるものである。一般的に、活性化は、１００℃〜９５０℃の温度で、特に１５０℃〜９００℃の温度で、好ましくは３００℃〜８５０℃の温度で実行される。炭化の合計時間は、３０分から１０時間、特に１時間から６時間である。
【００７２】
炭化に続いて、炭化された中間製品は、結果として最終的に粒形状、特に球形状の活性炭に基づく本願発明の高性能吸着剤となるように活性化される。活性化の基本原理は、適切な条件下で、選択的に且つ特別に、炭化の間に生じる炭素の一部を減少させることである。これは、細孔、裂け目、割れ目、ひびの数を増加させ、単位重量当たりの表面積を顕著に増加させる。このように活性化は、炭素の特別な焼成である。炭素が活性化の途中で減少するので、この作業は、最適な条件下で、孔隙率、内部表面積、孔容積において上昇する物質の損失と関連して行われる。そのため、活性化は、選択された又は管理された酸化状態の下で実行される。
【００７３】
本願発明の高性能吸着剤が如何に製造されるかについてと同時に、上述した開始材料の選択についての特別な特徴は、活性化工程の２つの段階における活性化工程の特別な処理にあり、そこでは、炭化された開始材料が、最初に水蒸気を具備する雰囲気で活性される第１の活性化段階で処理され、その後二酸化炭素を具備する雰囲気による第２の活性化段階で処理されるものである。出願人によって実行された研究の結果として、それは、驚くべきことに、所望の製品を得るための上述した条件におけるこれらの活性化段階の独立した作業のみである。活性化段階の順番を逆にすること、又は結合して実行された水蒸気／二酸化炭素雰囲気での活性化段階は、逆に、所望の特性を有さない、特に高いメゾ／マクロ細孔含有量及び相対的に高い絶対ミクロ細孔容量及び高い機械的安定性と結合した高い総孔隙率を有さない厳密にあまり良くない性能の製品を生じることになる。出願人の研究によって、加工が本願発明によって実行させる時に、水蒸気による活性化が、ミクロ細孔部分の形成を卓越して生じさせると同時に、二酸化炭素による活性化が、メゾ及びマクロ細孔の形成に貢献し、前記メゾ及びマクロ細孔容量の形成が、ミクロ細孔容量の犠牲で生じるものではないことがわかった。そのため、新規性を有するものは、総合的に、これが、高い安定性及び摩耗抵抗と結合した非常に大きい総孔容量と、同時に高いミクロ細孔部分と結合したメゾ及びマクロ細孔部分を生じることである（例えば、本願発明の製品の大きな範囲に対するメゾ及びマクロ細孔に形成が、従来技術における慣例のように、ミクロ細孔部分の減少を生じさせないことである）。反対に、高いミクロ細孔部分が達成させると同時に、メゾ／マクロ細孔容量部分が同時に高くなるものである。
【００７４】
第１の活性化段階は、７００℃〜１３００℃、特には８００℃〜１２００℃、好ましくは８５０℃〜９５０℃の温度で、且つ／又は、５時間〜２４時間、特には５時間〜１５時間、好ましくは６時間〜１２時間の間、実行されることが望ましい。第１の活性化段階の期間は、予め決定されたヨウ素価を達成するための機能として制御される。例えば、第１の活性化段階は、少なくとも１０００ｍｇ／ｇ、特には少なくとも１２５０ｍｇ／ｇのヨウ素価を達成するために実行される。第１の活性化段階の雰囲気は、水蒸気、特に水蒸気／不活性ガスの混合気、好ましくは水蒸気／窒素の混合気を具備するか、それらからなるものである。上述した理由について、水蒸気以外の活性化ガスの存在、特に炭素酸化物（例えば二酸化炭素）、酸素及び／若しくはアンモニアの存在は、第１の活性化段階に関しては排除されなければならない。水蒸気の使用量が、水（大気圧下における２５℃の液体の水）として換算された２５〜３５０ｍ３／ｈ、特に５０〜３００ｍ３／ｈである時、良好な結果をえることができる。活性化される開始材料（炭化によって予め製造された炭素化物）の質量によって、水蒸気の使用量又は質量ベース使用量は、水（例えば大気圧下における２５℃の液体の水）として換算され且つ水蒸気で活性化される開始材料の質量に基づいて、０．０１〜５０リットル／（ｈ・Ｋｇ）、特に０．０２〜２５リットル／（ｈ・Ｋｇ）、好ましくは０．０２〜５リットル／（ｈ・Ｋｇ）であることが望ましい。
【００７５】
第２の活性化段階の一般的な手続は、第２の活性化段階が、７００℃から１３００℃の範囲内で、特に８００℃から１２００℃の範囲内の温度で、好ましくは８５０℃から９５０℃の範囲内の温度で、且つ／又は１から１０時間、特に３から８時間の間で実行されるものである。第２の活性化段階の雰囲気は、二酸化炭素、特に純二酸化炭素、又は二酸化炭素／不活性ガスの混合物、特に二酸化炭素／窒素の混合物を具備するものであり、又はそれらからなるものであるが、特に純二酸化炭素であることが望ましい。上述した理由により、二酸化炭素以外の活性化ガスの存在、特に水蒸気の存在は、第２の活性化段階に関して前もって処理されなければならない。二酸化炭素の使用量が、１０〜２５０ｍ３／ｈ、特に２０〜２００ｍ３／ｈ（純二酸化炭素の使用量に基づいて）であるときに良好な結果を得ることができるものである。活性化される開始材料の質量によって、二酸化炭素の使用量又は質量ベース使用量は、所定の圧力及び所定の温度で、二酸化炭素で活性される開始材料の質量に基づいて、活性化状態に基づく純粋ガス状二酸化炭素の使用量として換算された０．００１〜１００ｍ３／（ｈ・Ｋｇ）、特に０．０１〜５０ｍ３／（ｈ・Ｋｇ）であることが望ましい。
【００７６】
その工程は、第１及び第２の活性化段階が、（例えば同一装置内での活性化雰囲気を変更することによって）お互いに併合するように実行されるものである。
【００７７】
第１に、本願発明によって実行される活性化が、ミクロ、メゾ及びマクロ細孔部分に関する孔隙率の正確な制御を提供すること、第２に、極端に高い摩耗抵抗及び機械的圧縮強さが結果として生じると同時に高いメゾ及びマクロ孔隙率及び良好なミクロ孔隙率を生じることが、本願の顕著な特徴である。この方法が選択的に高いメゾ及びマクロ孔隙率と同時に十分なミクロ孔隙率を生じることは予見できるものではない。
【００７８】
孔隙率は、予め特定された活性化条件を変化させることによって所定の値に調整又は制御されることができる。これによって、本願発明に係る高性能吸着剤は、いわゆる特定の仕様に従って受注生産することが可能となるものである。高いメゾ及びマクロ孔隙率及び良好なミクロ孔隙率を有するとともに高い安定性及び摩耗抵抗を有する活性炭に基づく高性能吸着剤は、従来技術から知られるものではない。他の好ましい様相は、相対的に大きい量又は部分におけるすべての種類の孔の存在により、所望の分子サイズの分子に対する優れた吸着作用である。同様に、好ましい様相は、本願発明の製品は、触媒、詳しくは金属又は金属塩での優れた含浸性である。
【００７９】
図１及び図２のグラフは、異なる活性化条件下で製造された本願発明の２つの異なる高性能吸着剤についてＮ２吸着等温線を示す。本願発明の２つの高性能吸着剤の物理的−化学的特性は、下記する表１に要約される。比較のために、クレハから製品として出荷されている活性炭が、該当する物理的−化学的特性でそこに示される。
【００８０】
表１に示されるデータは、本願発明の高性能吸着剤が従来の活性炭に比べて優れていることを示している。それは、高いＢＥＴ表面積の高いメゾ／マクロ孔容量部分を有する高い総孔隙率と良好な絶対ミクロ孔隙率との結合であり、高い機械的耐久性及び優れた吸着特性が、この結合において−同様に他の物理的−化学的パラメータにおいて−、本願発明の高性能吸着剤に見いだされるものである。このように、本願発明は、粒状、特に球状の活性炭に基づく、商業的に有益な製品である高性能吸着剤を製造することを可能にするものである。
【００８１】
表１に示される本願発明の高性能吸着剤「活性炭Ｉ」と「活性炭ＩＩ」は、それぞれ下記のように製造される。約４％のジビニルベンゼン含有量を有するジビニルベンゼン架橋ポリスチレンコポリマーに基づく商品として販売されている乾燥イオン交換前駆体を、硫酸／発煙硫酸混合物を使用して１００℃〜１５０℃の温度で通常の方法においてスルホン化する。これは、窒素下で４時間、８５０℃までの温度で通常の方法で炭化され、その後活性化される。本願発明の活性炭Ｉは、約１００ｍ３／ｈの水蒸気処理量で、約９００℃で、約８．５時間、第１の活性化段階（水蒸気活性化）を実行し、３５ｍ３／ｈの二酸化炭素処理量で、約９００℃で、約８．０時間、第２の活性化段階（二酸化炭素活性化）を実行することによって製造された。これに対して、本願発明の活性炭ＩＩは、約１２５ｍ３／ｈの水蒸気処理量で、約９２５℃で、約１０．５時間、第１の活性化段階（水蒸気活性化）を実行し、４０ｍ３／ｈの二酸化炭素処理量で、約９２５℃で、約８．０時間、第２の活性化段階（二酸化炭素活性化）を実行することによって製造された。室温まで冷却された後、表１に示された本願発明の製品が得られる。
【００８２】
本願発明の第３の様相によれば、本願発明は、さらに、本願発明に係る高性能吸着剤の使用を提供する。
【００８３】
本願発明の高性能吸着剤は、例えば気体から、より詳しくは空気流から有害物、有毒物及び臭気を吸着するために使用される。さらに、本願発明の高性能吸着剤は、気体の浄化、特に空気の浄化、さらに水（例えば、飲料水処理）のような液体の浄化に使用される。さらにまた、本願発明の高性能吸着剤は、含浸（例えば触媒、さらに詳しくは金属又は金属塩による）に使用される。
【００８４】
本願発明の高性能吸着剤は、例えば食品産業、特に食料品を調整し、且つ／又は脱色するために使用可能である。
【００８５】
さらに、本願発明の高性能吸着剤は、吸着フィルタ材料に、詳しくは、吸着フィルタ材料の製造に使用されることができる。またそのような吸着フィルタ材料は、民間用、軍事用（例えばＮＢＣ防護）の防護衣料品、特に防護服、防護手袋、防護下着、防護靴下等の製造に使用される。
【００８６】
さらに本願発明の高性能吸着剤は、医療又は薬学の分野に、特に薬剤、薬剤組成物として使用使用される。
【００８７】
本願発明の高性能吸着剤は、気体及び液体の吸着貯蔵媒体として使用することもできる。
【００８８】
高いメゾ及びマクロ孔隙率と所定のミクロ孔隙率を結合したそれらの高い孔隙率及び優れた吸着特性を有する良好な機械的安定性によって、本願発明の高性能吸着剤は、従来の吸着剤に比べてきわめて優れているものである。
【００８９】
本願発明のさらなる具体例、改良例及び変形例は、本願発明の範囲を逸脱することなく本明細書を読むことによってその技術分野における通常の知識を有するものにとって、容易に認識し具体化できるものである。
【００９０】
【表１】
0005602435.tif 000002
【００９１】
【表２】
0005602435.tif 000003
【００９２】
【表３】
0005602435.tif 000004
【図１】
0005602435.tif 000005
【図２】
0005602435.tif 000006